(57)【特許請求の範囲】
【請求項１】
水系媒体、下記重合体（Ａ）および下記重合体（Ｂ）を含む水分散型撥水撥油剤組成物。
重合体（Ａ）：ポリフルオロアルキル基を含有する重合体
重合体（Ｂ）：主鎖に塩素原子を含有し、フッ素原子を含有しない重合体
【請求項２】
重合体（Ｂ）はα位が塩素置換されたアルキル基を有するアクリレート、塩化ビニルまたは塩化ビニリデンの少なくとも一種を重合単位として含む請求項１の水分散型撥水撥油剤組成物。
【請求項３】
重合体（Ｂ）はα位が塩素置換されたアルキル基を有するアクリレート、塩化ビニルおよび塩化ビニリデンの少なくとも一種の重合単位を１０〜１００重量％含む重合体である請求項２に記載の水分散型撥水撥油剤組成物。
【請求項４】
重合体（Ａ）が、ポリフルオロアルキル基含有モノマーから誘導された重合単位を含む重合体である請求項１〜３のいずれかに記載の水分散型撥水撥油剤組成物。
【請求項５】
重合体（Ａ）が、ポリフルオロアルキル基含有モノマーから誘導された重合単位を５０〜１００重量％含む重合体である請求項４に記載の水分散型撥水撥油剤組成物。
【請求項６】
ポリフルオロアルキル基が、一般式ＣmＦ2m+1−（ただし、ｍは、２〜２０の整数である。）あるいは（ＣＦ3）2ＣＦ（ＣＦ2ＣＦ2）ｎ−（ただし、ｎは、０〜１０の整数である。）で表される請求項１〜５のいずれかに記載の水分散型撥水撥油剤組成物。
【請求項７】
ポリフルオロアルキル基含有モノマーは、一般式：
Ｒf−Ｑ1 −Ｘ１
［式中、Ｒfはポリフルオロアルキル基を、Ｑ1 は２価の有機基を、Ｘ1は重合性不飽和基を含有する１価の有機基を示す。］
で表される請求項５または６に記載の水分散型撥水撥油剤組成物。
【請求項８】
ポリフルオロアルキル基含有モノマーは、一般式：
ＣＨ2=Ｃ(−Ｘ)−Ｃ(=Ｏ)−Ｙ−Ｚ−Ｒf
［式中、Ｘは、水素原子、炭素数１〜２１の直鎖状または分岐状のアルキル基、フッ素原子、塩素原子、臭素原子、ヨウ素原子、ＣＦＸ1Ｘ2基（但し、Ｘ1およびＸ2は、水素原子、フッ素原子、塩素原子、臭素原子またはヨウ素原子である。）、シアノ基、炭素数１〜２１の直鎖状または分岐状のフルオロアルキル、置換または非置換のベンジル基、置換または非置換のフェニル基であり；
Ｙは、−Ｏ−または−ＮＨ−であり；
Ｚは、炭素数１〜１０の脂肪族基、炭素数６〜１８の芳香族基または環状脂肪族基、
-ＣＨ2ＣＨ2Ｎ(Ｒ1)ＳＯ2−基（但し、Ｒ1は炭素数１〜４のアルキル基である。）または-ＣＨ2ＣＨ(ＯＺ1) ＣＨ2−基（但し、Z1は水素原子またはアセチル基である。）または-(ＣＨ2)m−ＳＯ2−(ＣＨ2)n−基  または  -(ＣＨ2)m−Ｓ−(ＣＨ2)n−基（但し、mは１〜１０、nは０〜１０、である）、Ｒｆは、炭素数１〜２１の直鎖状または分岐状のポリフルオロアルキル基である。]
で示される化合物である請求項５または６に記載の水分散型撥水撥油剤組成物。
【請求項９】
重合体（Ａ）が、ポリフルオロアルキル基含有モノマー以外の他のモノマーを１０〜５０重量％含む請求項５または６に記載の水分散型撥水撥油剤組成物。
【請求項１０】
他のモノマーが塩化ビニルまたは塩化ビニリデンの少なくとも一種を含むモノマー混合物である請求項９に記載の水分散型撥水撥油剤組成物。
【請求項１１】
重合体（Ａ）の粒径が０．００１〜１μｍである請求項１〜１０のいずれかに記載の水分散型撥水撥油剤組成物。
【請求項１２】
重合体（Ｂ）の粒径が０．００１〜１μｍである請求項１〜１０のいずれかに記載の水分散型撥水撥油剤組成物。
【請求項１３】
重合体（Ａ）が下記重合性単量体（ａ）の重合単位と、下記重合性単量体（ｂ）または下記重合性単量体（ｃ）の少なくとも一方の重合単位とを含む重合体である請求項１〜１２のいずれかに記載の水分散型撥水撥油剤組成物。
重合性単量体（ａ）：ポリフルオロアルキル基を有する（メタ）アクリレートあるいはα位がハロゲン置換されたアクリレート類
重合性単量体（ｂ）：アルキル基を有し、ポリフルオロアルキル基を有しない（メタ）アクリレート
重合性単量体（ｃ）：アルキル基を有し、ポリフルオロアルキル基を有しないα位が塩素置換されたアクリレート
【請求項１４】
重合体（Ｂ）が下記重合性単量体（ａ）の重合単位を含まず、下記重合性単量体（ｙ）および下記重合性単量体（ｃ）の少なくとも一方を含む重合体である請求項１〜１２のいずれかに記載の水分散型撥水撥油剤組成物。
重合性単量体（ａ）：ポリフルオロアルキル基を有する（メタ）アクリレートあるいはα位がハロゲン置換されたアクリレート類
重合性単量体（ｃ）：アルキル基を有し、ポリフルオロアルキル基を有しないα位が塩素置換されたアクリレート
重合性単量体（ｙ）：重合性単量体（ａ）および（ｃ）以外の重合性単量体であって、不飽和二重結合を形成する炭素原子に塩素原子が結合した重合性単量体
【請求項１５】
請求項１〜１４のいずれかに記載の撥水撥油剤組成物で基材を処理する方法。
【請求項１６】
請求項１５に記載の処理方法によって得られた処理基材。
【発明の詳細な説明】
【技術分野】
【０００１】
本発明は、含フッ素モノマーの使用量を低減してもなお、優れた撥水撥油性（特に撥水性）およびその耐久性を繊維等の物品に付与しうる撥水撥油剤組成物（特に、撥水剤組成物）の提供を目的とする。
【背景技術】
【０００２】
従来、フルオロアルキルを含有する重合性モノマーの重合体や共重合体、あるいはフルオロアルキルを含有する化合物を、有機溶媒溶液または水系分散液として繊維製品等に処理し、それらの表面に撥水撥油性を付与する技術が知られている。【０００３】
洗濯やドライクリーニング等に対する撥水撥油性の耐久性向上を目的として、フルオロアルキル含有重合性単量体とともに接着性基を有する単量体を共重合させる試みがなされている。また、フルオロアルキルを含有しない重合体とフルオロアルキルを含有する重合体とをブレンドし、経済的に優れた撥水撥油組成物を創出する試みがなされている（特許文献１〜２）。
また、防汚性能や耐久性等を低下させること無く添加しうる重合体、共重合体として特定構造をもった重合性単量体を用いることが提唱されている（特許文献３）【０００４】
近年、フルオロアルキル基含有重合体の含有量の異なる２種の重合体とフルオロアルキル基を含有しない重合体を混合することで撥水撥油性等の表面特性およびその維持性が改良された表面を有する樹脂組成物が得られることが開示されている（特許文献４）。【０００５】
さらに、炭化水素系重合性化合物の少なくとも1種のホモ重合体または共重合体であってガラス転移点が５０℃以上の重合体を混合することで耐スリップ性が改良されることが開示され（特許文献５）、フルオロアルキル含有重合体とフルオロアルキル含有しない重合体を混合し、いずれもガラス転移点あるいは融点が４５℃以上であることを特徴とするカーペット用の撥液剤が開示されている（特許文献６）。【０００６】
【特許文献１】特公昭38-22487
【特許文献２】特公昭41-8579
【特許文献３】特公昭49-42878
【特許文献４】特開平06-228241
【特許文献５】特開昭61-264081
【特許文献６】US4043964
【発明の開示】
【発明が解決しようとする課題】
【０００７】
従来の撥水撥油剤においては、洗濯やドライクリーニング等に対する撥水撥油性の耐久性向上を目的として、フルオロアルキル含有重合性単量体とともに接着性基を有する単量体を共重合させたり、フルオロアルキルを含有する重合体と皮膜強度の高いポリマーとをブレンドしたりする試みがなされている。しかし、フッ素化モノマーを多量に導入することで高い撥水撥油性は達成することができるが、耐久性が不足する結果を招くこととなる。逆に、接着性基を有する単量体を多量に導入することで十分な耐久性を付与でき得るが、撥水撥油性は乏しくなる。また、十分な撥水撥油性を発現するには多量のフッ素モノマーを導入する必要があり、フッ素モノマーが非常に高価なためコストが高かった。【０００８】
フッ素モノマーの使用量を低減してもなお、高い撥水撥油性を発揮し、かつ撥水撥油性の耐久性にも優れる加工剤が望まれていた。
【課題を解決するための手段】
【０００９】
本発明者等は、上記問題点を解決するためフッ素モノマーの使用量を低減してもなお高い撥水撥油性を発揮し、かつ耐久性にも優れる撥水撥油剤組成物を提供することを目的として鋭意検討を行った。その結果、特定の化学構造を有する重合単位を持った重合体とフルオロアルキル基を含むモノマーから誘導された重合単位を有する重合体も水性分散液を混合することで顕著な撥水撥油性および耐久性を有し、上記目的を達成し得ることを見出し、本発明を完成するに至った。【００１０】
すなわち本発明は、水系媒体、下記重合体（Ａ）および下記重合体（Ｂ）を含む水分散型撥水撥油剤組成物を提供する。
重合体（Ａ）：フルオロアルキル基を含有する重合体、
重合体（Ｂ）：主鎖にハロゲン原子を含有する重合体。
「主鎖にハロゲン原子を含有する」とは、重合体の主鎖を構成する炭素原子にハロゲン原子が直接に結合していることを意味している。
【発明の効果】
【００１１】
本発明によれば、特定の化学構造を有する重合単位を持った重合体（Ｂ）とフルオロアルキルを含むモノマーから誘導された重合単位を有する重合体（Ａ）を混合することにより得られる水分散型撥水撥油組成物が顕著な撥水撥油性および耐久性を有する。このため本発明は、フッ素モノマーの使用量を低減することによってコストを削減し、高い撥水撥油性を発揮し、かつ耐久性にも優れる撥水撥油剤を提供することができる。
【発明を実施するための最良の形態】
【００１２】
以下、本発明について詳細に説明する。
本発明は、下記重合体（Ａ）と下記重合体（Ｂ）とを含み、かつ、重合体（Ａ）と重合体（Ｂ）が同一の粒子内に存在しないことを特徴とする撥水撥油剤組成物を提供する。一般に、重合体（Ａ）からなる粒子と重合体（Ｂ）からなる粒子とが水性分散液中で別個に存在する。【００１３】
重合体（Ａ）：下記重合性単量体（ａ）の重合単位（好ましくは５０重量％以上）と、下記重合性単量体（ｂ）または重合性単量体（ｃ）の少なくとも一方の重合単位（好ましくは５０重量％以下（０重量％である場合を含むが、１重量％以上であることが好ましい。））とを含む重合体。
重合体（Ｂ）：重合性単量体（ａ）の重合単位を含まず、重合性単量体（ｙ）または重合性単量体（ｃ）の少なくとも一方を含む重合体。
重合性単量体（ａ）：ポリフルオロアルキル基を有する（メタ）アクリレートあるいはα位がハロゲン置換されたアクリレート類。
重合性単量体（ｂ）：アルキル基を有し、ポリフルオロアルキル基を有しない（メタ）アクリレート。
重合性単量体（ｃ）：アルキル基を有し、ポリフルオロアルキル基を有しないα位がハロゲン置換されたアクリレート。
重合性単量体（ｙ）：重合性単量体（ａ）、（ｂ）、（ｃ）以外の重合性単量体であって、不飽和二重結合を形成する炭素原子にハロゲン原子が結合した重合性単量体。
また、本発明は該撥水撥油剤組成物を用いて処理された物品を提供する。【００１４】
本明細書においては、アクリル酸とメタクリル酸とを総称して（メタ）アクリル酸と記す。（メタ）アクリレートなどの表記についても同様である。また、ポリフルオロアルキル基をＲｆ基と記す。【００１５】
重合体（Ａ）は、重合性単量体（ａ）の重合単位を５０重量％以上、重合性単量体（ｂ）または重合性単量体（ｃ）の少なくとも一方の重合単位を５０重量％以下（０重量％である場合を含む）含み、必要により、重合性単量体（ａ）、（ｂ）以外の重合性単量体（ｘ）（例えば、不飽和二重結合を形成する炭素原子にハロゲン原子が結合した（ｙ）あるいは反応性基を有する重合性単量体（ｚ））の重合単位を含み、かつ、重合性単量体（ａ）の重合単位と重合性単量体（ｂ）と重合性単量体（ｃ）の重合単位の合計が５０重量％以上である付加重合体であることが好ましい。すなわち、重合体（Ａ）には、重合性単量体（ｂ）あるいは（ｃ）の重合単位は含まれなくてもよい。
重合性単量体（ａ）は、Ｒｆ基を有する（メタ）アクリレートあるいはα位がハロゲン置換されたアクリレート類［以下、単量体（ａ）あるいはＲｆ基含有モノマーと記す。］である。Ｒｆ基を有する（メタ）アクリレートあるいはα位がハロゲン置換されたアクリレート類とは、Ｒｆ基が（メタ）アクリル酸あるいはα置換アクリル酸エステルのアルコール残基部分に存在する化合物をいう。【００１６】
Ｒｆ基は、アルキル基の水素原子の２個以上がフッ素原子に置換された基である。Ｒｆ 基の炭素数は２〜２０が好ましく、特に４〜１６、特別には４〜６が好ましい。炭素数が２未満の場合には撥水性が低下する傾向があり、２０超の場合には単量体（ａ）が常温で固体となり、昇華性も大きく取扱いが困難になる傾向がある。【００１７】
またＲｆ基は、フッ素原子以外の他のハロゲン原子を含んでいてもよい。他のハロゲン原子としては塩素原子が好ましい。さらに、Ｒｆ基中の炭素−炭素結合間には、エーテル性の酸素原子またはチオエーテル性の硫黄原子が挿入されていてもよい。Ｒｆ基の末端部分の構造としては、ＣＦ３ＣＦ２−、（ＣＦ３）２ＣＦ−、ＣＨＦ２−、ＣＨ２Ｆ−、ＣＣｌＦ２−等が挙げられ、ＣＦ３ＣＦ２−が好ましい。【００１８】
Ｒｆ基は、飽和アルキル基の水素原子の２個以上がフッ素原子に置換された基である。Ｒｆ基中のフッ素原子の割合は、（Ｒｆ基中のフッ素原子の数）／（Ｒｆ基中のフッ素原子の数＋Ｒｆ基中の水素素原子の数）が４０％以上である場合が好ましく、特に６０％以上である場合が好ましい。また、Ｒｆ基は水素原子の１部ないしは全部が塩素原子に置換されていてもよい。
Ｒｆ基は、直鎖または分岐の構造が好ましく、特に直鎖の構造が好ましい。分岐の構造である場合には、分岐部分がＲｆ基の末端付近に存在することが好ましい。また、分岐部分は炭素数が１〜４程度の短鎖である場合が好ましい。また、Ｒｆ基の好ましい炭素数は１〜１２である。
Ｒｆ基として特に好ましいのは、上記のフッ素原子の割合が実質的に１００％である場合のペルフルオロアルキル基またはペルフルオロアルキル基部分を含有するＲｆ基である。ペルフルオロアルキル基も直鎖の構造が好ましい。直鎖のペルフルオロアルキル基としては、ＣmＦ2m+1−［ただし、ｍは２〜２０の整数である。］で表される場合が好ましい。【００１９】
Ｒｆ基の具体例を以下に挙げる。なお以下の例においては、同一分子式を有する構造の異なる基である、構造異性の基を含む。Ｃ４Ｆ９−［Ｆ（ＣＦ２）４−、（ＣＦ３）２ＣＦＣＦ２−、（ＣＦ３）３Ｃ−］、Ｃ５Ｆ１１−［Ｆ（ＣＦ２）５−、（ＣＦ３）３ＣＣＦ２−等］、Ｃ６Ｆ１３−［Ｆ（ＣＦ２）６−等］、Ｃ７Ｆ１５−、Ｃ８Ｈ１７−、Ｃ９Ｆ１９−、Ｃ１０Ｆ２１−、Ｃｌ（ＣＦ２）ｔ−、Ｈ（ＣＦ２）ｔ−（ｔは２〜２０の整数。）、（ＣＦ３）２ＣＦ（ＣＦ２）ｙ−（ｙは１〜１７の整数。）等。【００２０】
Ｒｆ基含有モノマーにおいてＲｆ基と重合性不飽和基とは、直接あるいは結合基を介して間接的に結合しており、間接的に結合している場合が好ましい。結合基としては、２価以上の結合基であり、アルキレン基、エステル基、アミド基、アミノ基、ウレタン基、エーテル基、フェニレンオキシ基、スルホニル基、あるいはこれらの構造を含む結合基が好ましい。これらのＲｆ基含有モノマーは、公知ないしは周知の化合物が採用され、Ｒｆ基含有アルコール、Ｒｆ基含有カルボン酸、あるいはＲｆ基含有スルホン酸等から容易に合成され得る。【００２１】
これらのうち、本発明におけるＲｆ基含有モノマーとしては、Ｒｆ基の１個が、重合性の不飽和基と２価の結合基を介して連結している構造の化合物が好ましい。例えば、Ｒｆ基含有アクリレート、Ｒｆ基含有メタクリレート、Ｒｆ基含有スチレン、Ｒｆ基含有ビニルエステル、およびＲｆ基含有フマレート等が好ましい。【００２２】
さらに、本発明におけるＲｆ基含有モノマーとしては、汎用性の点から、特に、Ｒｆ基を含有する（メタ）アクリレートまたはα位が塩素化されたアクリレートが好ましい。【００２３】
好ましいＲｆ基含有モノマーは、一般式：
Ｒｆ−Ｑ1 −Ｘ１
［式中、Ｒｆはフルオロアルキル基を、Ｑ1 は２価の有機基を、Ｘ1は重合性不飽和基を含有する１価の有機基を示す。］
で表すことができる。【００２４】
Ｑ1 は、２価の有機基を示し、−（ＣＨ2）n+p−、−（ＣＨ2）nＣ（Ｏ）ＯＮＨ（ＣＨ2）p−、−（ＣＨ2）nＣＯＮＨ（ＣＨ2）p−、−（ＣＨ2）nＳＯ2ＮＨ（ＣＨ2）p−、−（ＣＨ2）nＮＨＣ（Ｏ）ＮＨ（ＣＨ2）p−等が好ましい。ただし、ｎおよびｐは０または１以上の整数を示し、ｎ＋ｐは２〜２２の整数である。これらのうち、Ｑ1としては、−（ＣＨ2）n+p−、−（ＣＨ2）nＣ（Ｏ）ＯＮＨ（ＣＨ2）p−、−（ＣＨ2）nＳＯ2ＮＨ（ＣＨ2）p−であり、かつ、ｐが２以上の整数であり、ｎ＋ｐが２〜６である場合が好ましく、特にｎ＋ｐが２〜６である場合の−（ＣＨ2）n+p−、すなわち、ジメチレン基〜ヘキサメチレン基が好ましい。【００２５】
Ｘ1は、重合性不飽和基を含有する１価の有機基を示し、オレフィン類の残基、ビニルエーテル類の残基、ビニルエステル類の残基、（メタ）アクリレート類の残基、スチレン類の残基等が好ましい。オレフィン類の残基としては−ＣＲ1 ＝ＣＨ2 または−ＯＣＨ2−φ−ＣＲ1＝ＣＨ2が好ましく、（メタ）アクリレート類の残基としては−ＯＣ（Ｏ）ＣＲ1＝ＣＨ2 、ビニルエーテル類の残基としては−ＯＣＲ1＝ＣＨ2 、ビニルエステル類の残基としては−Ｃ（Ｏ）ＯＣＲ1＝ＣＨ2 、スチレン類の残基としては−φ−ＣＨ＝ＣＨ2または−Ｏ−φ−ＣＨ＝ＣＨ2が好ましい。ただし、Ｒ1は水素原子、炭素数１〜２１の直鎖状または分岐状のアルキル基、フッ素原子、塩素原子、臭素原子、ヨウ素原子、ＣＦＸ1Ｘ2基（但し、Ｘ1およびＸ2は、水素原子、フッ素原子、塩素原子、臭素原子またはヨウ素原子である。）、シアノ基、炭素数１〜２１の直鎖状または分岐状のフルオロアルキル、置換または非置換のベンジル基、置換または非置換のフェニル基であり、φはフェニレン基である。これらのうち、Ｘ1としては（メタ）アクリレート類の残基が好ましく、特にＲ1が水素原子またはメチル基または塩素原子である場合の−ＯＣ（Ｏ）ＣＲ1＝ＣＨ2 、すなわち、アクリロキシ基あるいはメタアクリロキシ基あるいはα‐クロロアクリロキシ基が好ましい。Ｒｆ基含有モノマーとしては、他のモノマーとの重合性、および繊維上に形成する皮膜の柔軟性、基材に対する接着性、溶媒に対する溶解性、乳化重合の容易性等の観点から、特に（メタ）アクリレート類が好ましい。
Ｒｆ基含有モノマーは１種あるいは２種以上を用いることができる。【００２６】
Ｒｆ基含有モノマーの例は、次の一般式のものであってよい。
一般式：
ＣＨ2=Ｃ(−Ｘ)−Ｃ(=Ｏ)−Ｙ−Ｚ−Ｒf
［式中、Ｘは、水素原子、炭素数１〜２１の直鎖状または分岐状のアルキル基、フッ素原子、塩素原子、臭素原子、ヨウ素原子、ＣＦＸ1Ｘ2基（但し、Ｘ1およびＸ2は、水素原子、フッ素原子、塩素原子、臭素原子またはヨウ素原子である。）、シアノ基、炭素数１〜２１の直鎖状または分岐状のフルオロアルキル、置換または非置換のベンジル基、置換または非置換のフェニル基であり；Ｙは、−Ｏ−または−ＮＨ−であり；Ｚは、炭素数１〜１０の脂肪族基、炭素数６〜１８の芳香族基または環状脂肪族基、ＣＨ(Ｒ1)ＳＯ2−基（但し、Ｒ1は炭素数１〜４のアルキル基である。）または-ＣＨ2CＣＨ(ＯＺ1) ＣＨ2−基（但し、Z1は水素原子またはアセチル基である。）または-(ＣＨ2)m−ＳＯ2−(ＣＨ2)n−基  または  -(ＣＨ2)m−Ｓ−(ＣＨ2)n−基（但し、mは１〜１０、nは０〜１０、である）、Ｒｆは、炭素数１〜２１の直鎖状または分岐状のフルオロアルキルである。]
で示される化合物。【００２７】
Ｒｆ基含有モノマーの具体例としては、例えば以下のものを例示できるが、これらに限定されるものではない。【００２８】
CH2=C(−H)−C(=O)−O−(CH2)2−Rf
CH2=C(−H)−C(=O)−O−C6H4−Rf
CH2=C(−Cl)−C(=O)−O−(CH2)2−Rf
CH2=C(−H)−C(=O)−O−(CH2)2N(−CH3) SO2−Rf
CH2=C(−H)−C(=O)−O−(CH2)2N(−C2H5) SO2−Rf
CH2=C(−H)−C(=O)−O−CH2CH(−OH) CH2−Rf【００２９】
CH2=C(−H)−C(=O)−O−CH2CH(−OCOCH3) CH2−Rf
CH2=C(−H)−C(=O)−O−(CH2)2−S−Rf
CH2=C(−H)−C(=O)−O−(CH2)2−S−(CH2)2−Rf
CH2=C(−H)−C(=O)−O−(CH2)3−SO2−Rf
CH2=C(−H)−C(=O)−O−(CH2)2−SO2−(CH2)2−Rf
CH2=C(−H)−C(=O)−NH−(CH2)2−Rf
CH2=C(−CH3)−C(=O)−O−(CH2)2−S−Rf
CH2=C(−CH3)−C(=O)−O−(CH2)2−S−(CH2)2−Rf
CH2=C(−CH3)−C(=O)−O−(CH2)3−SO2−Rf
CH2=C(−CH3)−C(=O)−O−(CH2)2−SO2−(CH2)2−Rf
CH2=C(−CH3)−C(=O)−NH−(CH2)2−Rf【００３０】
CH2=C(−F)−C(=O)−O−(CH2)2−S−Rf
CH2=C(−F)−C(=O)−O−(CH2)2−S−(CH2)2−Rf
CH2=C(−F)−C(=O)−O−(CH2)2−SO2−Rf
CH2=C(−F)−C(=O)−O−(CH2)2−SO2−(CH2)2−Rf
CH2=C(−F)−C(=O)−NH−(CH2)2−Rf
CH2=C(−Cl)−C(=O)−O−(CH2)2−S−Rf
CH2=C(−Cl)−C(=O)−O−(CH2)2−S−(CH2)2−Rf
CH2=C(−Cl)−C(=O)−O−(CH2)2−SO2−Rf
CH2=C(−Cl)−C(=O)−O−(CH2)2−SO2−(CH2)2−Rf
CH2=C(−Cl)−C(=O)−NH−(CH2)2−Rf【００３１】
CH2=C(−CF3)−C(=O)−O−(CH2)2−S−Rf
CH2=C(−CF3)−C(=O)−O−(CH2)2−S−(CH2)2−Rf
CH2=C(−CF3)−C(=O)−O−(CH2)2−SO2−Rf
CH2=C(−CF3)−C(=O)−O−(CH2)2−SO2−(CH2)2−Rf
CH2=C(−CF3)−C(=O)−NH−(CH2)2−Rf
CH2=C(−CF2H)−C(=O)−O−(CH2)2−S−Rf
CH2=C(−CF2H)−C(=O)−O−(CH2)2−S−(CH2)2−Rf
CH2=C(−CF2H )−C(=O)−O−(CH2)2−SO2−Rf
CH2=C(−CF2H )−C(=O)−O−(CH2)2−SO2−(CH2)2−Rf
CH2=C(−CF2H )−C(=O)−NH−(CH2)2−Rf
CH2=C(−CN)−C(=O)−O−(CH2)2−S−Rf
CH2=C(−CN)−C(=O)−O−(CH2)2−S−(CH2)2−Rf
CH2=C(−CN )−C(=O)−O−(CH2)2−SO2−Rf
CH2=C(−CN )−C(=O)−O−(CH2)2−SO2−(CH2)2−Rf
CH2=C(−CN )−C(=O)−NH−(CH2)2−Rf【００３２】
CH2=C(−CF2CF3)−C(=O)−O−(CH2)2−S−Rf
CH2=C(−CF2CF3)−C(=O)−O−(CH2)2−S−(CH2)2−Rf
CH2=C(−CF2CF3 )−C(=O)−O−(CH2)2−SO2−Rf
CH2=C(−CF2CF3 )−C(=O)−O−(CH2)2−SO2−(CH2)2−Rf
CH2=C(−CF2CF3 )−C(=O)−NH−(CH2)2−Rf
CH2=C(−F)−C(=O)−O−(CH2)3−S−Rf
CH2=C(−F)−C(=O)−O−(CH2)3−S−(CH2)2−Rf
CH2=C(−F)−C(=O)−O−(CH2)3−SO2−Rf
CH2=C(−F)−C(=O)−O−(CH2)3−SO2−(CH2)2−Rf
CH2=C(−F)−C(=O)−NH−(CH2)3−Rf【００３３】
CH2=C(−Cl)−C(=O)−O−(CH2)3−S−Rf
CH2=C(−Cl)−C(=O)−O−(CH2)3−S−(CH2)2−Rf
CH2=C(−Cl)−C(=O)−O−(CH2)3−SO2−Rf
CH2=C(−Cl)−C(=O)−O−(CH2)3−SO2−(CH2)2−Rf
CH2=C(−CF3)−C(=O)−O−(CH2)3−S−Rf
CH2=C(−CF3)−C(=O)−O−(CH2)3−S−(CH2)2−Rf
CH2=C(−CF3)−C(=O)−O−(CH2)3−SO2−Rf
CH2=C(−CF3)−C(=O)−O−(CH2)3−SO2−(CH2)2−Rf
CH2=C(−CF2H)−C(=O)−O−(CH2)3−S−Rf
CH2=C(−CF2H)−C(=O)−O−(CH2)3−S−(CH2)2−Rf
CH2=C(−CF2H )−C(=O)−O−(CH2)3−SO2−Rf
CH2=C(−CF2H )−C(=O)−O−(CH2)3−SO2−(CH2)2−Rf【００３４】
CH2=C(−CN)−C(=O)−O−(CH2)3−S−Rf
CH2=C(−CN)−C(=O)−O−(CH2)3−S−(CH2)2−Rf
CH2=C(−CN )−C(=O)−O−(CH2)3−SO2−Rf
CH2=C(−CN )−C(=O)−O−(CH2)3−SO2−(CH2)2−Rf
CH2=C(−CF2CF3)−C(=O)−O−(CH2)3−S−Rf
CH2=C(−CF2CF3)−C(=O)−O−(CH2)3−S−(CH2)2−Rf
CH2=C(−CF2CF3 )−C(=O)−O−(CH2)3−SO2−Rf
CH2=C(−CF2CF3 )−C(=O)−O−(CH2)2−SO2−(CH2)2−Rf
[上記式中、Ｒｆは、炭素数１〜２１、特に１〜６のフルオロアルキルである。]
Ｒｆ基含有モノマーは、２種類以上の混合物であってもよい。Ｒｆ基含有モノマーの量は、重合体（Ａ）に対して、５０〜１００重量％、例えば５０〜９０重量％であってよい。【００３５】
重合性単量体（ｂ）は、アルキル基を有し、Ｒｆ基を有しない（メタ）アクリレート［以下、単量体（ｂ）と記す。］である。アルキル基を有する（メタ）アクリレートとは、アルキル基が（メタ）アクリル酸エステルのアルコール残基部分に存在する化合物をいう。アルキル基としては、炭素数２以上、例えば２〜３０のアルキル基（環状および鎖状アルキル基）、特に、直鎖構造のアルキル基が好ましい。【００３６】
単量体（ｂ）の具体例としては、エチル（メタ）アクリレート、n−ブチル（メタ）アクリレート、イソブチル（メタ）アクリレート、t−ブチル（メタ）アクリレート、２−エチルヘキシル（メタ）アクリレート、イソデシル（メタ）アクリレート、セチル（メタ）アクレート、ステアリル（メタ）アクリレート、ベヘニル（メタ）アクリレート、ラウリル（メタ）アクリレート、シクロヘキシル（メタ）アクリレート等が好ましく挙げられる。単量体（ｂ）は、アルキル基を有し、Ｒｆ基を有しない重合性単量体の２種以上であってもよい。【００３７】
重合性単量体（ｃ）は、アルキル基を有し、Ｒｆ基を有しないα位がハロゲン置換されたアクリレート［以下、単量体（ｃ）と記す。］である。アルキル基を有するα位がハロゲン置換されたアクリレートとは、アクリル酸エステルのα位がハロゲン置換されたアクリル酸エステルであって、アルキル基がアルコール残基部分に存在する化合物をいう。アルキル基としては、炭素数２以上、例えば２〜３０のアルキル基（環状および鎖状アルキル基）、特に、直鎖構造のアルキル基が好ましい。【００３８】
単量体（ｃ）の具体例としては、エチル α‐クロロアクリレート、n−ブチル α‐クロロアクリレート、イソブチル α‐クロロアクリレート、t−ブチルα‐クロロアクリレート、２−エチルヘキシル α‐クロロアクリレート、イソデシル α‐クロロアクリレート、セチルα‐クロロアクレート、ステアリルα‐クロロアクリレート、ベヘニルα‐クロロアクリレート、ラウリルα‐クロロアクリレート、シクロヘキシルα‐クロロアクリレート等が好ましく挙げられる。単量体（ｃ）は、アルキル基を有し、Ｒｆ基を有しない重合性単量体の２種以上であってもよい。【００３９】
重合体（Ａ）において、単量体（ｂ）あるいは単量体（ｃ）の重合単位が含まれる場合は、単量体（ａ）の重合単位／（単量体（ｂ）＋単量体（ｃ））の重合単位の重量比は１以上が好ましい。【００４０】
重合体（Ａ）は、必要により、重合性単量体（ａ）、（ｂ）、（ｃ）以外の重合性単量体（ｘ）（例えば、不飽和二重結合を形成する炭素原子にハロゲン原子が結合した（ｙ）あるいは反応性基を有する重合性単量体（ｚ））の重合単位を含み、かつ、重合性単量体（ａ）の重合単位と重合性単量体（ｂ）および重合性単量体（ｃ）の重合単位の合計が重合体に対して７０重量％以上である付加重合体であることが好ましい。
重合体（Ａ）における単量体（ａ）の重合単位の割合は、重合体に対して、５０重量％以上、例えば５０〜９０重量％、特に６０〜８０重量％であることが好ましい。重合体（Ａ）における単量体（ｂ）の重合単位の割合は、重合体に対して、５０重量％以下、例えば１〜４０重量％、特に３〜３０重量％であることが好ましい。重合体（Ａ）における単量体（ｃ）の重合単位の割合は、重合体に対して、５０重量％以下、例えば０〜４０重量％、特に０〜３０重量％、特別には１〜１０重量％であることが好ましい。【００４１】
単量体（ａ）の重合単位と単量体（ｂ）の重合単位と単量体（ｃ）の重合単位と単量体（ｘ）の重合単位の合計が、重合体（Ａ）に対して、９０重量％以上、例えば９５〜１００重量％であるのが好ましい。
単量体（ｘ）の重合単位の割合は、重合体（Ａ）に対して、７０重量％以下、例えば０〜４０重量％以下、特に１〜３０重量％が好ましい。【００４２】
単量体（ｘ）、特に単量体（ｙ）は、フッ素原子を含有しない化合物であってよい。単量体（ｘ）としては、ベンゼン環を有する共重合性モノマーであっても良い。この場合、ベンゼン環を有する（メタ）アクリレート類が好ましい。ベンゼン環は置換基（例えば、炭素数１〜１０のアルキル基もしくはアルコキシ基、またはハロゲン原子）を有していてもよい。ベンゼン環を有する（メタ）アクリレート類としては、フェニル（メタ）アクリレート、ベンジル（メタ）アクリレート、あるいはこれらのベンゼン環にメチル基、メトキシ基、塩素原子等が結合した化合物が好ましい。
また、エチレン、スチレン類等であってもよい。【００４３】
単量体（ｘ）のうち不飽和二重結合を形成する炭素原子にハロゲン原子が結合した単量体（ｙ）としては、主鎖を構成する炭素原子にハロゲン原子が直接に結合している繰り返し単位が存在する。このような繰り返し単位は、炭素-炭素二重結合を形成する炭素原子に直接にハロゲン原子が結合しているモノマー（本明細書において、「ハロゲン原子を有する主鎖モノマー」と呼ぶ。）から誘導できる。ハロゲン原子の例は、フッ素、塩素、臭素、およびヨウ素である。【００４４】
ハロゲン原子を有する主鎖モノマー（すなわち、単量体（ｙ））の例としては、塩化ビニルおよびフッ化ビニルなどのハロゲン化ビニル、塩化ビニリデンおよびフッ化ビニリデンなどのハロゲン化ビニリデン、クロロトリフルオロエチレン、炭化水素基を有するα―クロロ（メタ）アクリレート等が挙げられる。炭化水素基を有するα―クロロ（メタ）アクリレート類は単量体（ｃ）に含まれるため単量体（ｙ）には該当しない。単量体（ｙ）としては、塩化ビニル、塩化ビニリデンが好ましい。ハロゲン原子を有する主鎖モノマーは、１種または２種以上の組み合わせであってよい。
単量体（ｙ）の重合単位の量は、重合体（Ａ）に対して、４０重量％以下、例えば０〜３０重量％、特に１〜２５重量％であることが好ましい。【００４５】
反応性基を有する重合性単量体（ｚ）としては、エポキシ基、ハロゲン原子、水酸基、アミド基、アミノ基、イミノ基、アルコキシシリル基、Ｎ−メチロール基、Ｎ−アルキルオキシアルキル基、ブロック化されたイソシアナート基等の重合性不飽和結合以外の反応性基を含有していてもよい。反応性基含有重合性単量体（ｚ）としては、例えば、３−クロロ−２−ヒドロキシプロピル（メタ）アクリレート、２−ヒドロキシエチル（メタ）アクリレート、（メタ）アクリルアミド、Ｎ−メチロール（メタ）アクリルアミド、ジアセトン（メタ）アクリルアミド、Ｎ，Ｎ−ジメチル（メタ）アクリルアミド、Ｎ，Ｎ−ジエチル（メタ）アクリルアミド、Ｎ，Ｎ−ジイソプロピル（メタ）アクリルアミド、Ｎ−ブトキシメチル（メタ）アクリルアミド、γ−トリメトキシシリルプロピル（メタ）アクリレート、グリシジル（メタ）アクリレート等が好ましい。【００４６】
水酸基含有（メタ）アクリレートとしては、例えば、２−ヒドロキシエチル（メタ）アクリレート、２−ヒドロキシプロピル（メタ）アクリレート、ジエチレングリコールモノ（メタ）アクリレート、ポリプロピレングリコールモノ（メタ）アクリレート、ポリ（オキシエチレン／オキシプロピレン）グリコールモノ（メタ）アクリレート、グリセリンモノ（メタ）アクリレート、トリメチロールプロパンモノ（メタ）アクリレート等が好ましい。【００４７】
ブロック化されたイソシアナート基を有する共重合性モノマーとしては、水酸基含有（メタ）アクリレートとポリイソシアネートとを少なくとも１個のイソシアネート基が残る割合で反応させて得られた反応生成物のブロック化物、水酸基含有（メタ）アクリレートおよび少なくとも１個のブロック化イソシアネート基と少なくとも１個のフリーのイソシアネート基とを有するポリイソシアネート誘導体を反応させて得られる反応生成物等が好ましい。【００４８】
ポリイソシアネートとしては、ヘキサメチレンジイソシアネート、リジンジイソシアネート等の脂肪族ポリイソシアネート、またはイソホロンジイソシアネート、４，４’−ジシクロヘキシルメタンジイソシアネート、シクロヘキシレンジイソシアネート、ビス（イソシアネートメチル）シクロヘキサン等の脂環族ポリイソシアネート、およびそれらのヌレート変性体、プレポリマー変性体、ビュレット変性体等が挙げられ、脂肪族ジイソシアネート、または脂環族ジイソシアネートが好ましい。【００４９】
ブロック化されたイソシアナート基を得るためのブロック化剤としては、オキシム類、アルキルケトオキシム類、フェノール類、β−ジケトン類、マロン酸エステル類、ラクタム類、アルカノール類等が挙げられる。ブロック化剤の具体例には、シクロヘキサンオキシム、メチルエチルケトオキシム、フェノール、クレゾール、アセチルアセトン、マロン酸ジエチル、イソプロパノール、ｔ−ブタノール、ε−カプロラクタム、マレイン酸イミド、重亜硫酸ナトリウム等が挙げられる。シクロヘキサンオキシム、メチルエチルケトオキム等が好ましい。【００５０】
重合体（Ａ）における単量体（ｚ）の重合単位の量は、重合体（Ａ）に対して、１０重量％以下、例えば０．１〜８重量％であることが好ましい。
単量体（ｙ）および単量体（ｚ）を除く単量体（ｘ）の重合単位の量は、重合体（Ａ）に対して、３０重量％以下、例えば０〜１０重量％であることが好ましい。【００５１】
重合体（Ａ）を得る重合方法としては、乳化重合法または分散重合法により重合する場合、上記の重合性モノマーを、乳化剤および重合媒体の存在下に、重合開始剤を加えて重合する方法が例示され得る。乳化剤としては特に限定されず、ノニオン型、カチオン型、アニオン型、両性型の公知ないしは周知の乳化剤の１種以上が採用され得る。乳化剤の量は、重合性モノマーの１００重量部に対して、０．５〜２０重量部が好ましく、特に、撥水撥油性および分散液の安定性の点から１〜１０重量部程度が好ましい。【００５２】
重合媒体としては、水を含む媒体であり、所望により有機溶剤を含ませてもよい。有機溶剤としては水溶性の有機溶剤が好ましく、エステル系、ケトン系、エーテル系（アルコール系）等の有機溶剤が好ましい。エステル系の有機溶剤としては、酢酸エチル、酢酸ブチル、コハク酸ジエチル等が好ましく、ケトン系の有機溶剤としては、メチルエチルケトン、メチルイソブチルケトン、アセトン等が好ましく、エーテル系（アルコール系）の有機溶剤としては、ジエチレングリコール、ジプロピレングリコール、トリプロピレングリコール、トリエチレングリコール、グリコール、およびこれらのモノメチルエーテルまたはジメチルエーテル、ジエチルエーテル等が好ましい。これらのうち、有機溶剤としては、引火性が低い等の点からエーテル系（アルコール系）の有機溶剤が好ましい。水と有機溶剤の比率は特に限定されず、いずれの割合であってもよい。有機溶剤の量は、水１００重量部に対して、１００重量部以下、例えば、１〜１０重量部であってよい。重合媒体の量は、重合性モノマー１重量部に対して、０．５〜１００重量部、例えば、１〜２０重量部であってよい。【００５３】
重合開始剤としては、水溶性または油溶性の重合開始剤が好ましく、過硫酸塩系、アゾ系、過酸化物系、レドックス系等の汎用の開始剤が重合温度に応じて使用できる。重合温度は特に限定されないが、２０℃〜１５０℃が好ましい。
また、第１重合体の重合反応においては、分子量を制御する目的で、連鎖移動剤を含ませてもよい。連鎖移動剤としてはメルカプタン類を好ましく用いることができる。【００５４】
重合反応においては重合を開始する前段階として重合性モノマー、水、および乳化剤からなる混合物を、ホモミキサーまたは高圧乳化機等で処理し、あらかじめ前分散させてもよい。
上記の方法で合成された重合体（Ａ）（第１重合体）は、媒体中で微粒子として存在するのが好ましい。重合体（Ａ）の微粒子の粒子径は、０．００１〜１μｍ、例えば０．０１〜０．５μｍであることが好ましい。この範囲であると、安定な分散液を得るために乳化剤の量は少なくてよく、撥水撥油性能が高く、媒体中で重合体微粒子が安定に存在する。０．５μｍを超えると長期保存した場合、沈降する恐れがある。該粒子径は、動的光散乱装置、電子顕微鏡等により測定することができる。通常の乳化重合の方法で、乳化剤の存在下に重合を実施した場合、平均粒子径は、通常上記の好ましい範囲に含まれる。【００５５】
重合体（Ｂ）は、重合性単量体（ａ）の重合単位を含まず、重合性単量体（ｃ）および重合性単量体（ｙ）の少なくとも一方の重合単位の合計が１０重量％以上含み、重合性単量体（ｂ）あるいは重合性単量体（ｘ）のうち重合体（ｙ）を除いた重合性単量体あるいは反応性基を有する重合性単量体（ｚ）の重合単位を含む付加重合体であることが好ましい。
重合体（Ｂ）は、フッ素原子を含まない重合体であってよい。
【００５６】
重合体（Ｂ）における単量体（ａ）、（ｂ）、（ｃ）、（ｘ）、（ｙ）、（ｚ）は、重合体（Ａ）における単量体（ａ）、（ｂ）、（ｃ）、（ｘ）、（ｙ）、（ｚ）と同じ意味を示す。重合体（Ｂ）において単量体（ａ）は存在しない。
重合体（Ｂ）における単量体（ｂ）、（ｃ）、（ｘ）、（ｙ）、（ｚ）は、重合体（Ａ）における単量体（ｂ）、（ｃ）、（ｘ）、（ｙ）、（ｚ）と同じでもよく、異なっていてもよい。また、単量体（ｂ）、（ｃ）、（ｘ）、（ｙ）、（ｚ）のそれぞれは、２種以上で用いてもよい。【００５７】
重合体（Ｂ）において、単量体（ｃ）または単量体（ｙ）の少なくとも一方が存在する。
重合体（Ｂ）において、（重合体に対して、）単量体（ｂ）の量は、９０重量％以下、例えば５〜８０重量％、特に１０〜７０重量％であり、特別に３０〜６５重量％であり、単量体（ｃ）の量は、例えば０〜８重量％、特に０．５〜５重量％、単量体（ｙ）の量は、２０重量％以上、例えば２５〜８５重量％であり、特に３０〜８０重量％であることが好ましい。単量体（ｃ）および単量体（ｙ）の合計量は１０重量％以上、例えば２０〜９０重量％であり、特に３０〜８０重量％であることが好ましい。単量体（ｙ）および単量体（ｚ）を除いた単量体（ｘ）の量は４０重量％以下、例えば０〜３０重量％、特に０〜２０重量％であり、単量体（ｚ）の量は、１０重量％以下、例えば０．１〜８重量％であることが好ましい。【００５８】
重合体（Ｂ）を得る重合方法としては、重合体（Ａ）を得る重合方法と同様に乳化重合、懸濁重合等が好ましく、特に乳化重合が好ましい。乳化重合等により、重合体（Ｂ）が水系溶媒中に粒子として分散した状態（分散体ともいう）で得られる。【００５９】
乳化重合は、重合開始剤を用いて行うのが好ましい。重合開始剤としては、過酸化物またはアゾ系化合物が好ましく、特にアゾ系化合物が好ましい。アゾ系化合物の例としては、重合体（Ａ）において説明した油溶性重合開始剤、２，２’−アゾビス（２−メチルプロピオナミジン）塩酸塩、２，２’−アゾビス［２−（２−イミダゾリン−２−イル）プロパン］塩酸塩、２，２’−アゾビス［２−（２−イミダゾリン−２−イル）プロパン］硫酸塩水和物等の水溶性重合開始剤が好ましく挙げられる。【００６０】
また、得られる重合体（Ｂ）の分子量を制御する目的で、重合反応の際に連鎖移動剤を添加してもよい。連鎖移動剤としては、重合体（Ａ）の説明において挙げた連鎖移動剤が好ましく使用できる。【００６１】
重合体（Ｂ）の分散体中には、乳化剤が存在していてもよい。乳化剤としては、重合体（Ａ）において説明したノニオン性乳化剤、カチオン性乳化剤、アニオン性乳化剤または両性乳化剤が好ましい。【００６２】
乳化剤は、１種または２種以上を使用できる。イオン性の異なる乳化剤を併用する場合には、ノニオン性乳化剤とカチオン性乳化剤、または、ノニオン性乳化剤と両性乳化剤の組み合わせが好ましい。また、乳化剤の量は重合体（Ｂ）の１００重量部に対して１〜２０重量部が好ましい。【００６３】
重合体（Ｂ）の平均粒子径は０．００１〜１μｍ、特に０．０３〜０．５μｍが好ましい。平均粒子径が０．０３μｍ未満の場合、安定な分散体を得るために乳化剤または自己乳化性のある重合性単量体が多量に必要となり、撥水性が低下するおそれがある。また、０．５μｍ超の場合、粒子が沈降するおそれがある。【００６４】
本発明の撥水撥油剤組成物において、重合体（Ａ）と重合体（Ｂ）は、同一の粒子内に存在せず、それぞれ別々の粒子を形成している。本発明の撥水撥油剤組成物は、重合体（Ａ）と重合体（Ｂ）を得るためにそれぞれについて別々に重合反応を行って、別々の粒子を形成して分散体を得た後に、それぞれの分散体を混合して調製するのが好ましい。【００６５】
撥水撥油剤組成物において、重合体（Ａ）と重合体（Ｂ）の重量比は（Ａ）／（Ｂ）＝４０／６０〜９０／１０が好ましく、特に５０／５０〜８０／２０が好ましい。重合体（Ａ）または重合体（Ｂ）の比率が上記の範囲内にあると、撥水撥油性に優れ、撥水撥油性の耐久性にも優れる。また、撥水撥油剤組成物における重合体濃度（固形分濃度）は、０．１〜５０重量％が好ましい。【００６６】
重合体（Ａ）および重合体（Ｂ）のそれぞれは２種以上の重合体を用いても良い。【００６７】
本発明の撥水撥油剤組成物には、繊維製品等の物品に種々の物性を発現させるため、必要に応じて、重合体（Ａ）または重合体（Ｂ）以外の他の重合体、撥水剤、撥油剤、架橋を促進させる触媒、風合い調節剤、帯電防止剤、浸透剤、防虫剤、難燃剤、防しわ防縮剤、染料安定剤、ｐＨ調整剤等を配合してもよい。【００６８】
本発明の撥水撥油剤組成物は、目的や用途等に応じて、任意の濃度に希釈して物品に適用される。物品への撥水加工方法は、物品の種類や組成物の調製形態等に応じて任意の方法が採用される。たとえば、浸漬または塗布等の被覆加工方法により物品の表面に付着させ乾燥する方法が採用される。また、必要ならば適当な架橋剤とともに適用し、熱処理を行ってもよい。【００６９】
物品への撥水加工方法としては、物品を重合体（Ａ）と重合体（Ｂ）とを含む撥水撥油剤組成物に浸漬する方法が好ましい。また、重合体（Ｂ）を含み重合体（Ａ）を含まない組成物に物品を浸漬した後、重合体（Ａ）を含み重合体（Ｂ）を含まない組成物に浸漬する撥水加工方法も、同等の効果が得られるため好ましい。【００７０】
本発明の撥水撥油剤組成物（処理剤）を用いて処理される物品（基材または被処理物品）としては、特に限定されず、繊維製品の他、石材、フィルター（例えば、静電フィルター）、防塵マスク、ガラス、紙、木、皮革、毛皮、石綿、レンガ、セメント、金属および酸化物、窯業製品、プラスチック、塗面、およびプラスターなどを挙げることができる。繊維、繊維織物、繊維編物等が好ましい。繊維としては、綿、麻、羊毛、絹等の動植物性天然繊維、ポリアミド、ポリエステル、ポリビニルアルコール、ポリアクリロニトリル、ポリ塩化ビニル、ポリプロピレン等の合成繊維、レーヨン、アセテート等の半合成繊維、ガラス繊維、炭素繊維等の無機繊維、またはこれらの混合繊維が挙げられる。本発明の撥水撥油剤組成物を用いて処理された物品は、優れた撥水性を有し、その耐久性にも優れる。【００７１】
本発明においては、被処理物品を処理剤で処理する。「処理」とは、処理剤を、浸漬、噴霧、塗布などにより被処理物に適用することを意味する。処理により、処理剤の有効成分である含フッ素重合体が被処理物の内部に浸透するおよび／または被処理物の表面に付着する。
【実施例】
【００７２】
以下に実施例および比較例を示し、本発明を更に詳しく説明する。
以下において、％および部は、特記しないかぎり、重量％および重量部を意味する。
特性は、次のようにして測定した。
撥水撥油性
T／C布を処理する場合、重合体分散液を固形分濃度が３０重量％になるよう水で希釈し、３０重量％分散液の濃度が３．２％になるように水で希釈して処理液を調製する。T／C布（ツイル、２００ｇ／ｍ２、未染色布）を処理液に浸漬し、マングルで４ｋｇ／ｃｍ２、４ｍ／分で絞って、１７０℃で１分間熱処理した後に、処理布の撥水撥油性を評価する。同様に、３０重量％分散液の濃度が４．８％になるように水で希釈して処理液を調製する。コットン布を処理する場合、コットン布（ツイル、１６０ｇ／ｍ２、未染色布）を処理液に浸漬し、マングルで４ｋｇ／ｃｍ２、４ｍ／分で絞って、１７０℃で２分間熱処理した後に、処理布の撥水撥油性を評価する。同様に、３０重量％分散液の濃度が４．８％になるように水で希釈して処理液を調製する。ポリエステル布を処理する場合、ポリエステル布（microfiber navy）を処理液に浸漬し、マングルで４ｋｇ／ｃｍ２、４ｍ／分で絞って、１７０℃で２分間熱処理した後に、処理布の撥水撥油性を評価する。撥水性はＡＡＴＣＣ−２１のスプレー法による撥水性Ｎｏ．（下記表１参照）をもって表す。撥油性はＡＡＴＣＣ−１１８によって下記表２に示す試験溶液を試験布上に３滴たらし、３０秒後の浸透状態を観察し、浸漬を示さない試験溶液が与える撥油性の最高点を撥油性とする。同じ等級である場合、撥水撥油性がより高い場合は＋、低い場合は−で評価する。【００７３】
【表１】
0005577704.tif 000002
【００７４】
【表２】
0005577704.tif 000003
【００７５】
撥水撥油性の洗濯耐久性
JIS L-0217-103法に準じて、４０℃の洗濯液で２５分（５分×HL、連続５回）洗濯、脱水３分、すすぎ２分、脱水３分、すすぎ２分、脱水３分、タンブラー乾燥を行い、その後の撥水撥油性を評価する(HL-５)。【００７６】
平均粒子径
分散粒子の平均粒子径は、レーザー式光散乱法（大塚電子社製 Fiber-Optics Particle Analyzer FPAR-1000）を用いて測定する。【００７７】
以下、ｎ−ブチルアクリレートはｎ−ＢＡ、Ｎ−メチロールアクリルアミドはＮ−ＭＡＭ、３−クロロ−２−ヒドロキシプロピルメタクリレートはＴ−Ｍ、ラウリルメルカプタンはＬ−ＳＨ、n-ブチルメタクリレートはn-ＢＭＡ、ｔ−ブチルメタクリレートはｔ−ＢＭＡ、ステアリルアクリレートはＳｔＡ、ラウリルアクリレートはＬＡ、塩化ビニルはＶＣｌ、３，３，４，４,５，５，６，６，７，７，８，８，８−トリデカフルオロオクチルメタクリレートは１３ＦＭＡ、２，２，３，３，４，４，５，５，６，６，７，７，８，８，９，９，９−ヘプタデカフルオロ-ノニルアクリレートは１７ＦＡと記した。
乳化剤としてはジ硬化牛脂アルキルジメチルアンモニウムクロライドをＣ２ＡＢＴ、ソルビタンモノパルミテートをＰＰ−４０Ｒ、ポリエチレングリコールラウリルエーテルをＫ２２０、ポリオキシエチレンオレイルエーテルはＢＯ５０と記した。
また、トリプロピレングリコールはＴＰＧと記し、２，２’-アゾビス（２−アミジノプロパン）二塩酸塩はＮＣ−３２Ｗと記した。【００７８】
合成例１
５００ｍＬの容器に、重合性単量体として、n-ＢＡ（６３．１１ｇ）、Ｎ−ＭＡＭ（１．２６ｇ）、Ｔ−Ｍ（０．６３ｇ）、Ｌ−ＳＨ（０．９ｇ）、乳化剤のＣ２ＡＢＴ（０．９１ｇ）とＰＰ−４０Ｒ（１．２２ｇ）、Ｋ２２０（５．２５ｇ）、ＢＯ５０（１．３ｇ）、水（１０３．４ｇ）、ＴＰＧ(１８．６２ｇ)を入れ、ホモミキサーで前分散した後、超音波乳化機を用いて、５分間冷却しながら処理し、モノマー混合物の乳化液を得た。
この乳化液を冷却管、窒素導入管、温度計を備えた５００ｍＬのセパラブルフラスコに入れ、窒素置換した後に、開始剤のＮＣ−３２Ｗ（０．３８ｇ）を水（４ｇ）に溶解させて加えた後、６０℃に昇温後、３時間重合させて固形分３５．３％、平均粒子径０．１０９μｍの非フッ素重合体粒子の分散液を得た（２０７．１ｇ）。【００７９】
合成例２〜１６
合成例１と同様の方法で表３に示すモノマー混合物を乳化させ、モノマーとしてＶＣｌを用いる場合は５００ｍＬステンレス製オートクレーブを用い、その他の場合は冷却管、窒素導入管、温度計を備えた５００ｍLのセパラブルフラスコに入れて重合させ、各種非フッ素重合体粒子を得た。【００８０】
【表３】
0005577704.tif 000004
【００８１】
【表４】
0005577704.tif 000005
【００８２】
【表５】
0005577704.tif 000006
【００８３】
【表６】
0005577704.tif 000007
【００８４】
実施例１〜６、比較例１〜６
合成例１〜１６で得られた重合体粒子分散液を固形分濃度が３０重量％になるように水で希釈した分散液を、表７〜１０で示す混合比でブレンドした分散液混合物を得た。【００８５】
【表７】
0005577704.tif 000008
【００８６】
【表８】
0005577704.tif 000009
【００８７】
【表９】
0005577704.tif 000010
【００８８】
【表１０】
0005577704.tif 000011
【００８９】
試験例１〜６
上記の実施例１〜６で得られた重合体粒子分散液について、撥水撥油性を評価した。
評価結果は表１１に示した。
【００９０】
【表１１】
0005577704.tif 000012
【００９１】
比較試験例１〜６
上記の比較例１〜６で得られた重合体粒子分散液について、撥水撥油性を評価した。
評価結果は表１２に示した。
【００９２】
【表１２】
0005577704.tif 000013
【００９３】
比較試験例７〜１０  
上記の合成例１３〜１６で得られた重合体粒子分散液について、撥水撥油性を評価した。
評価結果は表１３に示した。
【００９４】
【表１３】
0005577704.tif 000014
【００９５】
試験例７〜８および比較試験例１１〜１２
表１４、表１５に示した樹脂水性分散液を試験例１で示した方法により処理した各種生地について、撥水撥油性の洗濯耐久性を評価した。
評価結果は表１４〜１５に示した。【００９６】
【表１４】
0005577704.tif 000015
【００９７】
【表１５】
0005577704.tif 000016